(57)【要約】【課題】酸素ガスバリア性に優れ、且つ、耐湿性にも優れたエチレン−ビニルアルコール系ポリマーアロイ組成物、該組成物からなるフィルム、該フィルムを備える包装材、及び、該組成物の製造方法を提供する。【解決手段】エチレン−ビニルアルコール系ポリマーアロイ組成物は、８５．０質量％以上９４．０質量％以下のエチレン−ビニルアルコール共重合体と、６．０質量％以上１５．０質量％以下の酸変性ポリプロピレンとの混合物からなり、ＪＩＳ  Ｋ７２０９に規定される２４時間の浸漬時間で１１．０％以下の吸水率を有する。【選択図】図１
2011178875.tif 000002
【特許請求の範囲】
【請求項１】
８５．０質量％以上９４．０質量％以下のエチレン−ビニルアルコール共重合体と、
６．０質量％以上１５．０質量％以下の酸変性ポリプロピレンとの混合物からなり、
ＪＩＳ  Ｋ７２０９に規定される２４時間の浸漬時間での吸水率が１１．０％以下である
ことを特徴とするエチレン−ビニルアルコール系ポリマーアロイ組成物。
【請求項２】
ＪＩＳ  Ｋ７１２６−２に規定される等圧法での酸素ガス透過率が５．０×１０−１５ｍｏｌ／（ｍ２・ｓ・Ｐａ）以下であることを特徴とする請求項１に記載のエチレン−ビニルアルコール系ポリマーアロイ組成物。
【請求項３】
比エネルギーが０．８ＭＪ／ｋｇ以上となるように二軸押出機で前記混合物を混練して得られたことを特徴とする請求項１又は２に記載のエチレン−ビニルアルコール系ポリマーアロイ組成物。
【請求項４】
請求項１乃至３の何れか一項に記載のエチレン−ビニルアルコール系ポリマーアロイ組成物からなるフィルム。
【請求項５】
請求項４に記載のフィルムを備えることを特徴とする包装材。
【請求項６】
８５．０質量％以上９４．０質量％以下のエチレン−ビニルアルコール共重合体と、６．０質量％以上１５．０質量％以下の酸変性ポリプロピレンとの混合物を、比エネルギーが０．８ＭＪ／ｋｇ以上となるように二軸押出機で混練する工程を備えることを特徴とする請求項１又は２に記載のエチレン−ビニルアルコール系ポリマーアロイ組成物の製造方法。
【発明の詳細な説明】
【技術分野】
【０００１】
本発明は、エチレン−ビニルアルコール系ポリマーアロイ組成物、該組成物からなるフィルム、該フィルムを備える包装材、及び、該組成物の製造方法に関する。
【背景技術】
【０００２】
エチレン−ビニルアルコール共重合体は、例えば、包装用フィルムの材料として用いられている（特許文献１）。エチレン−ビニルアルコール共重合体は、透明性及びガスバリア性、特に酸素に対するガスバリア性において優れており、被包装物の酸化劣化等の防止に有効である。
【先行技術文献】
【特許文献】
【０００３】
【特許文献１】特開平６−１５５６７７号公報
【発明の概要】
【発明が解決しようとする課題】
【０００４】
しかしながら、特許文献１が開示するように、エチレン−ビニルアルコール共重合体のフィルムは吸湿性を有する。このため一般的に、機能性フィルム全体として耐湿性を持たせるために、エチレン−ビニルアルコール共重合体のフィルムの両面は、耐湿性を有するポリオレフィン等のフィルムによって覆われる。
【０００５】
このような状況下で、エチレン−ビニルアルコール共重合体のガスバリア性を維持しながら吸湿性を改善し、耐湿性を高めることに成功すれば、エチレン−ビニルアルコール共重合体の有用性が更に高まる。
【０００６】
例えば、エチレン−ビニルアルコール共重合体のフィルムに耐湿性が付与されれば、種々の機能性フィルムを設計する際に、エチレン−ビニルアルコール共重合体のフィルムを必ずしも他の耐湿性のフィルムと重ね合わせる必要がなくなり、設計の自由度が高くなるとともに製造コストの低減が図られる。
【０００７】
本発明は上述した事情に基づいてなされ、その目的とするところは、酸素ガスバリア性に優れ、且つ、耐湿性にも優れたエチレン−ビニルアルコール系ポリマーアロイ組成物、該組成物からなるフィルム、該フィルムを備える包装材、及び、該組成物の製造方法を提供することにある。
【課題を解決するための手段】
【０００８】
上述した目的を達成するため、本発明の一態様によれば、８５．０質量％以上９４．０質量％以下のエチレン−ビニルアルコール共重合体と、６．０質量％以上１５．０質量％以下の酸変性ポリプロピレンとの混合物からなり、ＪＩＳ  Ｋ７２０９に規定される２４時間の浸漬時間での吸水率が１１．０％以下であることを特徴とするエチレン−ビニルアルコール系ポリマーアロイ組成物が提供される（請求項１）。
【０００９】
請求項１のエチレン−ビニルアルコール系ポリマーアロイ組成物は、所定濃度のエチレン−ビニルアルコール共重合体と酸変性ポリプロピレンとの混合物をポリマーアロイ化したものであり、２４時間の浸漬時間で１１．０％以下の吸水率を有する。このエチレン−ビニルアルコール系ポリマーアロイ組成物は、エチレン−ビニルアルコール共重合体と酸変性ポリプロピレンの単純な混合物に比べて、エチレン−ビニルアルコール共重合体の優れた酸素ガスバリア性を維持しながら、耐湿性においても優れている。
【００１０】
好ましくは、前記エチレン−ビニルアルコール系ポリマーアロイ組成物は、ＪＩＳ  Ｋ７１２６−２に規定される等圧法で、５．０×１０−１５ｍｏｌ／（ｍ２・ｓ・Ｐａ）以下の酸素ガス透過率を有する（請求項２）。
請求項２のエチレン−ビニルアルコール系ポリマーアロイ組成物は、ＪＩＳ  Ｋ７１２６−２に規定される等圧法での酸素ガス透過率が５．０×１０−１５ｍｏｌ／（ｍ２・ｓ・Ｐａ）以下であり、酸素ガスバリア性において優れている。
【００１１】
好ましくは、前記エチレン−ビニルアルコール系ポリマーアロイ組成物は、比エネルギーが０．８ＭＪ／ｋｇ以上となるように二軸押出機で前記混合物を混練して得られる（請求項３）。
請求項３のエチレン−ビニルアルコール系ポリマーアロイ組成物は、比エネルギーが０．８ＭＪ／ｋｇ以上となるように二軸押出機で混合物を混練することで、１１．０％以下の吸水率を確実に有する。
【００１２】
本発明の他の態様によれば請求項１乃至３の何れか一項に記載のエチレン−ビニルアルコール系ポリマーアロイ組成物からなるフィルムが提供される（請求項４）。
【００１３】
請求項４のフィルムは、１１．０％以下の吸水率を有するエチレン−ビニルアルコール系ポリマーアロイ組成物からなり、エチレン−ビニルアルコール共重合体の優れた酸素ガスバリア性を維持しながら、耐湿性においても優れている。
【００１４】
本発明の更に他の態様によれば、請求項４に記載のフィルムを備えることを特徴とする包装材が提供される（請求項５）。
請求項５の包装材は、酸素ガスバリア性及び耐湿性の双方において優れているフィルムを備えているので、被包装物が水分活性を有していてもよい。
【００１５】
本発明の他の態様によれば、８５．０質量％以上９４．０質量％以下のエチレン−ビニルアルコール共重合体と、６．０質量％以上１５．０質量％以下の酸変性ポリプロピレンとの混合物を、比エネルギーが０．８ＭＪ／ｋｇ以上となるように二軸押出機で混練する工程を備えることを特徴とする請求項１又は２に記載のエチレン−ビニルアルコール系ポリマーアロイ組成物の製造方法が提供される(請求項６)。
請求項６のエチレン−ビニルアルコール系ポリマーアロイ組成物の製造方法によれば、請求項１又は２に記載のエチレン−ビニルアルコール系ポリマーアロイ組成物が確実に製造される。
【発明の効果】
【００１６】
本発明によれば、酸素ガスバリア性に優れ、且つ、耐湿性にも優れたエチレン−ビニルアルコール系ポリマーアロイ組成物、該組成物からなるフィルム、該フィルムを備える包装材、及び、該組成物の製造方法が提供される。
【図面の簡単な説明】
【００１７】
【図１】エチレン−ビニルアルコール共重合体と酸変性ポリプロピレンの混合物における、酸変性ポリプロピレンの濃度と吸水率と剪断力との関係を示すグラフである。
【図２】エチレン−ビニルアルコール共重合体と酸変性ポリプロピレンの混合物における、混練時の比エネルギーと吸水率との関係を示すグラフである。
【発明を実施するための形態】
【００１８】
以下、本発明の一実施形態のエチレン−ビニルアルコール系ポリマーアロイ組成物（以下、ＥＶＯＨ系ポリマーアロイ組成物ともいう）について説明する。
ＥＶＯＨ系ポリマーアロイ組成物は、８５．０質量％以上９４．０質量％以下のエチレン−ビニルアルコール共重合体と、６質量％以上１５．０質量％以下の酸変性ポリプロピレンとを含む混合物である。ＥＶＯＨ系ポリマーアロイ組成物は、好ましくは１０質量％以上、より好ましくは１１質量％以上の酸変性ポリプロピレンを含む。
【００１９】
ただし、ＥＶＯＨ系ポリマーアロイ組成物は、ＪＩＳ  Ｋ７２０９：２０００若しくはＩＳＯ６２：１９９９に規定される２４時間の吸水率が１１．０％以下になるように前記組成の混合物を溶融混合して得られる。つまり、ＥＶＯＨ系ポリマーアロイ組成物は、エチレン−ビニルアルコール共重合体と酸変性ポリプロピレンの単なる混合物ではなく、新規な物性を示すエチレン−ビニルアルコール系樹脂組成物である。
そして、ＥＶＯＨ系ポリマーアロイ組成物は、好ましくは、ＪＩＳ  Ｋ７１２６−２：２００６、ＩＳＯ１５１０５−２：２００３又はＡＳＴＭ  Ｄ３９８５−８１に規定される等圧法で、５．０×１０−１５ｍｏｌ／（ｍ２・ｓ・Ｐａ）以下の酸素ガス透過率を有する。
なお、５．０×１０−１５ｍｏｌ／（ｍ２・ｓ・Ｐａ）は、１．０ｃｃ／（ｍ２・ｄａｙ・ａｔｍ）に相当する。
【００２０】
エチレン−ビニルアルコール共重合体は、エチレン−ビニルアルコール共重合体の総物質量を１としたとき、モル分率にて、０．３８以下のエチレン成分を含むのが好ましく、換言すれば、０．６２以上のビニルアルコール成分を含む。エチレン成分のモル分率が０．３８以下の場合、ＥＶＯＨ系ポリマーアロイ組成物の酸素ガス透過率が確実に５．０×１０−１５ｍｏｌ／（ｍ２・ｓ・Ｐａ）以下になる。
【００２１】
酸変性ポリプロピレンは、原料としてのポリプロピレンを不飽和カルボン酸類によって変性させたものである。すなわち、酸変性ポリプロピレンは、ポリプロピレンに不飽和カルボン酸類を重合させたものであり、ポリプロピレンにカルボキシル基若しくはカルボキシル基から水素が抜けたもの（ＣＯＯ）を付与したものである。
【００２２】
酸変性ポリプロピレンの原料としての不飽和カルボン酸類としては、例えば、アクリル酸、メタクリル酸、マレイン酸、フマル酸、イタコン酸、シトラコン酸、及び、これらの無水物又は金属塩等から選択された１種を用いることができ、好ましくは、無水マレイン酸が用いられる。
【００２３】
以下、上述したＥＶＯＨ系ポリマーアロイ組成物の製造方法について説明する。ＥＶＯＨ系ポリマーアロイ組成物は新規な組成物であり、以下のリアクティブプロセッシング法によって製造することができる。
原料としてのエチレン−ビニルアルコール共重合体と酸変性ポリプロピレンは、所定の濃度となるように、溶融混合される。溶融混合には、好ましくは、二軸押出機が用いられる。溶融混合により得られたポリマーアロイは、例えばＴダイ成形法やインフレーション成形法等を用いてフィルム状に成形され、これにより、ＥＶＯＨ系ポリマーアロイ組成物からなるフィルムが得られる。
【００２４】
溶融混合時には、混合物をポリマーアロイ化するために、高い剪断力が加えられる。具体的には、比エネルギーが０．８ＭＪ／ｋｇ（＝０．８×１０６Ｊ／ｋｇ）以上になるように、混合物が溶融混合させられる。
比エネルギーは、二軸押出機の場合、二軸押出機のスクリューを駆動するモータで消費されるエネルギーＸを当該エネルギーＸで溶融混合される混合物の質量Ｙで割って得られる値（Ｘ／Ｙ）である。なお、エネルギーＸは、モータの消費電力に力率及び溶融混合時間を掛けて得られる値である。
【００２５】
ここで、溶融混合物に対して高い剪断力を確実に加えるために、二軸押出機のスクリューとしては、高剪断タイプが用いられる。具体的には、スクリューとして、フライトスクリュー、パイナップルスクリュー、及び、ニーディングディスクを適当に組み合わせたものが用いられる。
【００２６】
なお、二軸押出機のＬ（軸長）／Ｄ（軸径）は、例えば１５以上である。また、スクリューの回転速度は、例えば１０ｒｐｍ以上２０００ｒｐｍ以下であり、溶融混合時の混合物の温度は、例えば１９０℃以上２５０℃以下であり、混練時間は、例えば１分以上３０分以下である。
【００２７】
上述したＥＶＯＨ系ポリマーアロイ組成物は、例えば、フィルム状に成形して酸素ガスバリア性及び耐湿性を有する包装材として用いることができる。
この包装材は、単独で用いる場合、液体以外の固体若しくは気体の被包装物に適し、例えば、水分活性（湿度）を有する食品、薬剤、医薬品、及び、化粧品、並びに、酸素を嫌う電気製品及び電子部品等の包装に適する。
【００２８】
また、上述したＥＶＯＨ系ポリマーアロイ組成物のフィルムに更に、アルミニウムや他の樹脂からなる別の層を設けて、積層体からなる包装材として用いてもよい。この場合、成形されたフィルムに後から別の層を貼り付けてもよく、また、共押出により一体の積層体を製造してもよい。
なお、上述したＥＶＯＨ系ポリマーアロイ組成物からなるフィルムを単独又は積層体の一部として含む包装材は、液体やゲル状の内容物を入れる袋の材料にも適用可能であり、内容物の酸化を防止することができる。
【００２９】
上述した一実施形態のＥＶＯＨ系ポリマーアロイ組成物は、エチレン−ビニルアルコール共重合体と酸変性ポリプロピレンとの混合物をポリマーアロイ化したものであり、２４時間の浸漬時間で１１．０％以下の吸水率を有する。このＥＶＯＨ系ポリマーアロイ組成物は、エチレン−ビニルアルコール共重合体の優れた酸素ガスバリア性を維持しながら、エチレン−ビニルアルコール共重合体と酸変性ポリプロピレンの単純な混合物に比べて、耐湿性において優れている。
なお、このＥＶＯＨ系ポリマーアロイ組成物は、水への耐性が高いことから、アルコール等の極性溶媒に対しても高い耐性を有する。
【００３０】
具体的には、上述した一実施形態のＥＶＯＨ系ポリマーアロイ組成物は、ＪＩＳ  Ｋ７１２６−２に規定される等圧法で、５．０×１０−１５ｍｏｌ／（ｍ２・ｓ・Ｐａ）以下の酸素ガス透過率を有し、酸素ガスバリア性において優れている。
【００３１】
更に、上述した一実施形態のＥＶＯＨ系ポリマーアロイ組成物は、比エネルギーが０．８ＭＪ／ｋｇ以上となるように二軸押出機で混合物を混練することで、１１．０％以下の吸水率を確実に有する。
【００３２】
一方、上述した一実施形態のＥＶＯＨ系ポリマーアロイ組成物からなるフィルムは、ＥＶＯＨ系ポリマーアロイ組成物が２４時間の浸漬時間で１１．０％以下の吸水率を有するため、酸素ガスバリア性及び耐湿性において優れている。そして、このフィルムを備える包装材は、フィルムが酸素ガスバリア性及び耐湿性の双方において優れているので、被包装物が水分活性を有していてもよく、用途が広い。
以下、ＥＶＯＨ系ポリマーアロイ組成物の実施例について説明する。
【実施例】
【００３３】
１．フィルムの作製
原料として、エチレン−ビニルアルコール共重合体（株式会社クラレ製、エバール（登録商標）Ｆ１０４Ｂ）と酸変性ポリプロピレン（日本製紙ケミカル株式会社製、アウローレン（登録商標）１５０Ｓ）とを用意した。エチレン−ビニルアルコール共重合体におけるエチレンのモル分率は０．３２である。
これらの原料を表１及び表２に示した組成になるようにそれぞれ配合した。なお、表１及び表２では、エチレン−ビニルアルコール共重合体をＥＶＯＨと、酸変性ポリプロピレンを酸変性ＰＰとそれぞれ表示した。
【００３４】
そして、総質量で１ｋｇの配合物を二軸押出機（株式会社東洋精機製作所製、ラボプラストミル）で溶融混合した。そして、二軸押出機に付設されたＴダイで、溶融混合物から実施例１〜１１及び比較例１〜１１のフィルムをそれぞれ作製した。各フィルムの厚さは０．０４ｍｍであった。
【００３５】
溶融混合時の比エネルギーは表１及び表２に示した通りであり、表１では、比エネルギーが約０．１５ＭＪ／ｋｇのグループを低剪断とし、比エネルギーが約２．５ＭＪ／ｋｇのグループを高剪断と表示した。
【００３６】
二軸押出機のＬ／Ｄは３０、回転速度は１００ｒｐｍ、溶融混合物の温度は２２０℃、そして、混練時間は１０分であった。
スクリューには、フライトスクリュー（株式会社東洋精機製作所製）、パイナップルスクリュー（株式会社東洋精機製作所製）、及び、ニーディングディスク（株式会社東洋精機製作所製）を組み合わせたものを用いた。
【００３７】
なお、比エネルギーが約０．１５ＭＪ／ｋｇの低剪断条件では、酸変性ポリプロピレンの質量濃度が１１％以上になると、エチレン−ビニルアルコール共重合体と酸変性ポリプロピレンが相分離してしまい、フィルムを作製することができなかった。また、比エネルギーが約２．５ＭＪ／ｋｇの高剪断条件であっても、酸変性ポリプロピレンの質量濃度が１６％以上になると、エチレン−ビニルアルコール共重合体と酸変性ポリプロピレンが相分離してしまい、フィルムを作製することができなかった。
【００３８】
２.フィルムの評価
２−１．吸水率の測定
実施例１〜１１及び比較例１〜１１の各フィルムについて、ＪＩＳ  Ｋ７２０９：２０００（ＩＳＯ６２：１９９９）に規定される吸水率を以下の条件にて測定した。
（１）吸水率用試験片の準備、乾燥、及び、乾燥質量の計量
各フィルムから、それぞれ大きさが１００ｍｍ×１００ｍｍで厚さが０．０４ｍｍの試験片を３枚ずつ切り出した。そして、切り出した試験片を強制通風式の５０±２℃のオーブン内で２４時間乾燥させた。この後、乾燥させた試験片をデシケータに入れて室温まで冷却した後、冷却された試験片の質量（乾燥質量ｍ１）の計量を行った。
【００３９】
（２）浸漬、浸漬後質量の測定、及び、吸水率の計算
乾燥質量ｍ１を計量した試験片を、蒸留水に代えて、温度が２３±２℃の脱イオン水に２４時間浸漬した。脱イオン水の比抵抗は、３０ｋΩ・ｍであった。
浸漬後、脱イオン水から取り出して１分以内に試験片の表面の水分を拭き取って質量（浸漬後質量ｍ２）の計量を行った。そして、浸漬後質量ｍ２と乾燥質量ｍ１との差（ｍ２−ｍ１）を乾燥質量ｍ１で除して得た値の百分率（（ｍ２−ｍ１）／ｍ１×１００）を吸水率として求めた。求めた吸水率を表１及び表２に示すとともに、図１及び図２のグラフに示す。なお、吸水率は、３枚の試験片の算術平均値である。
【００４０】
２−２．酸素ガス透過率の測定
実施例３，５，６，８〜１１及び比較例１，４，６〜１１の各フィルムについて、ＪＩＳ  Ｋ７１２６−２：２００６（ＩＳＯ１５１０５−２：２００３）に規定される酸素ガス透過率を以下の条件にて測定した。
（１）酸素ガス透過率用試験片の準備、及び、乾燥
各フィルムから、それぞれ大きさが１０８ｍｍ×１０８ｍｍで厚さが０．０４ｍｍの試験片を３枚ずつ切り出した。そして、切り出した試験片を２３±２℃の温度のデシケータ内にて４８時間乾燥させた。
【００４１】
（２）酸素ガス透過率の測定
酸素ガス透過率測定装置（ＭＯＣＯＮ社製  ＯＸ−ＴＲＡＮ  ２／２１）を用いて、温度２３℃の相対湿度０％の乾燥環境で酸素ガス透過率を測定した。測定結果を表１及び表２に示す。なお、酸素ガス透過率は、３枚の試験片の算術平均値である。
試験ガスとしては、酸素濃度が９９．９％の乾燥ガス（酸素ガス）を用いた。キャリアガスとしては、酸素を含まず１％の水素を含む乾燥窒素ガスを用いた。有効透過面積は５０ｃｍ２であり、試験ガスの流量は１０ｍｌ／ｍｉｎであり、キャリアガスの流量は１０ｍｌ／ｍｉｎであった。
【００４２】
２−３．評価結果
２−３−１
表１、表２、図１及び図２から以下のことが明らかである。
（１）エチレン−ビニルアルコール共重合体の質量濃度が８５％以上９４％以下であり、混練時の比エネルギーが０．８ＭＪ／ｋｇ以上である実施例１〜８では、吸水率が１１．０％以下である。特に、酸変性ポリプロピレンの質量濃度が１０％以上である実施例３〜８では、吸水率が９％以下である。
【００４３】
（２）これに対し、エチレン−ビニルアルコール共重合体の質量濃度が９４％を超え、混練時の比エネルギーが０．８ＭＪ／ｋｇ以上である比較例１〜３では、吸水率が１１．０％超である。
（３）また、混練時の比エネルギーが０．８ＭＪ／ｋｇ以下である比較例４〜９では、エチレン−ビニルアルコール共重合体の質量濃度に関係なく、吸水率が１１．０％超である。
【００４４】
（４）上記（１）〜（３）より、エチレン−ビニルアルコール共重合体の質量濃度が８５％以上９４％以下であり、混練時の剪断力が高ければ、エチレン-ビニルアルコール共重合体と酸変性ポリプロピレンが新規なポリマーアロイ組成物を構成することがわかる。
（５）一方、比較例８及び９では、吸水率が１１．０％近くまで低下しているが、酸素ガス透過率が１．０×１０−１２（ｍｏｌ／（ｍ２・ｓ・Ｐａ）を超えており、エチレン−ビニルアルコール共重合体の優れた酸素ガスバリア性が失われている。
【００４５】
（６）これに対し、実施例２及び３は、比較例８及び９と比べ、組成が同じであるが、吸水率が小さく、更に、酸素ガス透過率は５．０×１０−１５（ｍｏｌ／（ｍ２・ｓ・Ｐａ）以下であり顕著に小さい。
（７）また、低剪断条件では、酸変性ポリプロピレンの濃度が１０％を超えるフィルムを作製できなかったが、高剪断条件では、酸変性ポリプロピレンの濃度が１５％までフィルムを作製することができた。つまり、高剪断条件では、低剪断条件では相分離する混合物を、相分離することなく溶融混合させ、フィルムを作製することができた。
【００４６】
（８）上記（５）〜（７）からも、エチレン−ビニルアルコール共重合体の質量濃度が８５％以上９４％以下であり、混練時の剪断力が高ければ、エチレン-ビニルアルコール共重合体と酸変性ポリプロピレンが新規なポリマーアロイ組成物を構成することがわかる。
（９）更に図２から、吸水率は、比エネルギーが０．８ＭＪ／ｋｇ以上になると臨界的に変化することがわかる。
【００４７】
【表１】
2011178875.tif 000003
【００４８】
【表２】
2011178875.tif 000004
【００４９】
本発明は、上述した実施形態及び実施例に限定されることはなく、これらに更に変更を加えた実施形態及び実施例も含む。例えば、上述したＥＶＯＨ系ポリマーアロイ組成物に対し、上述した成分の他に、分散剤、着色剤又は増量剤等の各種の添加剤を更に加えてもよい。ただし、優れた酸素ガスバリア性及び耐湿性を確保するためには、ＥＶＯＨ系ポリマーアロイ組成物は、エチレン−ビニルアルコール共重合体、酸変性ポリプロピレン及び不可避的不純物以外の他の成分を含まないのが好ましい。
【００５０】
最後に、本発明のＥＶＯＨ系ポリマーアロイ組成物の用途は、包装材に限定されることはなく、種々の製品に適用可能であるのは勿論である。
【図１】
2011178875.tif 000005
【図２】
2011178875.tif 000006